МИНЕРАЛЬНОЕ ВОЛОКНО

2
3
1. Минеральное волокно, содержащее продукт волокнообразования 70 мас. % или более диоксида кремния, оксида магния, от более 0 до около 10 мас. % оксида железа, измеренного в пересчете на FeO, и от более 0 до около 4 мас. % оксида алюминия, причем указанное минеральное волокно при 1400°С характеризуется усадкой 10% или менее.
2. Минеральное волокно по п. 1, в котором указанное минеральное волокно характеризуется средним диаметром более 4 мкм.
3. Минеральное волокно по п. 2, в котором указанное минеральное волокно при 1400°С характеризуется усадкой 5% или менее.
4. Минеральное волокно по п. 3, в котором указанное минеральное волокно при 1400°С характеризуется усадкой 4% или менее.
2
3
5. Минеральное волокно по п. 3, в котором указанное минеральное волокно содержит продукт волокнообразования от около 70 до около 80 мас. % диоксида кремния, от около 15 до около 25 мас. % оксида магния, от более 0 до около 10 мас. % оксида железа, измеренного в пересчете на FeO, и от более 0 до около 3 мас. % оксида алюминия.
2
3
6. Минеральное волокно по п. 3, в котором указанное минеральное волокно содержит продукт волокнообразования от около 70 до около 80 мас. % диоксида кремния, от около 15 до около 25 мас. % оксида магния, от более 0 до около 10 мас. % оксида железа, измеренного в пересчете на FeO, от более 0 до около 3 мас. % оксида алюминия и 1 мас. % или менее оксида кальция.
2
3
7. Минеральное волокно по п. 3, в котором указанное минеральное волокно содержит продукт волокнообразования от около 70 до около 80 мас. % диоксида кремния, от около 15 до около 25 мас. % оксида магния, от более 0 до около 10 мас. % оксида железа, измеренного в пересчете на FeO, от более 0 до около 3 мас. % оксида алюминия и, по существу, не содержит оксид щелочного металла.
2
3
8. Минеральное волокно по п. 3, в котором указанное минеральное волокно содержит продукт волокнообразования от около 70 до около 80 мас. % диоксида кремния, от около 15 до около 25 мас. % оксида магния, от более 0 до около 10 мас. % оксида железа, измеренного в пересчете на FeO, от более 0 до около 3 мас. % оксида алюминия, 1 мас. % или менее оксида кальция и, по существу, не содержит оксид щелочного металла.
2
3
9. Минеральное волокно по п. 3, в котором указанное минеральное волокно содержит продукт волокнообразования от около 72 до около 80 мас. % диоксида кремния, от около 17 до около 22 мас. % оксида магния, от более 0 до около 10 мас. % оксида железа, измеренного в пересчете на FeO, и от более 0 до около 3 мас. % оксида алюминия.
2
3
10. Минеральное волокно по п. 3, в котором указанное минеральное волокно содержит продукт волокнообразования от около 72 до около 80 мас. % диоксида кремния, от около 17 до около 27 мас. % оксида магния, от более 0 до около 10 мас. % оксида железа, измеренного в пересчете на FeO, от более 0 до около 3 мас. % оксида алюминия и 1 мас. % или менее оксида кальция.
2
3
11. Минеральное волокно по п. 3, в котором указанное минеральное волокно содержит продукт волокнообразования от около 72 до около 80 мас. % диоксида кремния, от около 17 до около 27 мас. % оксида магния, от более 0 до около 10 мас. % оксида железа, измеренного в пересчете на FeO, от более 0 до около 3 мас. % оксида алюминия и, по существу, не содержит оксид щелочного металла.
2
3
12. Минеральное волокно по п. 3, в котором указанное минеральное волокно содержит продукт волокнообразования от около 72 до около 80 мас. % диоксида кремния, от около 17 до около 27 мас. % оксида магния, от более 0 до около 10 мас. % оксида железа, измеренного в пересчете на FeO, от более 0 до около 3 мас. % оксида алюминия, 1 мас. % или менее оксида кальция и, по существу, не содержит оксид щелочного металла.
2
3
13. Минеральное волокно по п. 3, в котором указанное минеральное волокно содержит продукт волокнообразования от около 72 до около 80 мас. % диоксида кремния, от около 17 до около 27 мас. % оксида магния, от около 5 до около 10 мас. % оксида железа, измеренного в пересчете на FeO, и от более 0 до около 2 мас. % оксида алюминия.
2
3
14. Минеральное волокно по п. 3, в котором указанное минеральное волокно содержит продукт волокнообразования от около 72 до около 80 мас. % диоксида кремния, от около 17 до около 27 мас. % оксида магния, от около 5 до около 10 мас. % оксида железа, измеренного в пересчете на FeO, от более 0 до около 2 мас. % оксида алюминия и 1 мас. % или менее оксида кальция.
2
3
15. Минеральное волокно по п. 1, в котором указанное минеральное волокно содержит продукт волокнообразования от около 72 до около 80 мас. % диоксида кремния, от около 17 до около 27 мас. % оксида магния, от около 5 до около 10 мас. % оксида железа, измеренного в пересчете на FeO, от более 0 до около 3 мас. % оксида алюминия, 1 мас. % или менее оксида кальция и, по существу, не содержит оксид щелочного металла.
2
3
16. Минеральное волокно по п. 1, в котором указанное минеральное волокно содержит продукт волокнообразования от около 72 до около 86 мас. % диоксида кремния, от около 12,5 до около 26,5 мас. % оксида магния, от 0 до около 10 мас. % оксида железа, измеренного в пересчете на FeO, и от 0 до около 3 мас. % оксида алюминия.
2
3
17. Минеральное волокно по п. 1, в котором указанное минеральное волокно содержит продукт волокнообразования от около 72 до около 86 мас. % диоксида кремния, от около 12,5 до около 26,5 мас. % оксида магния, от более 0 до около 10 мас. % оксида железа, измеренного в пересчете на FeO, от более 0 до около 3 мас. % оксида алюминия и 1 мас. % или менее оксида кальция.
2
3
18. Минеральное волокно по п. 1, в котором указанное минеральное волокно содержит продукт волокнообразования от около 72 до около 86 мас. % диоксида кремния, от около 12,5 до около 26,5 мас. % оксида магния, от более 0 до около 10 мас. % оксида железа, измеренного в пересчете на FeO, от более 0 до около 3 мас. % оксида алюминия, 1 мас. % или менее оксида кальция и, по существу, не содержит оксид щелочного металла.
2
3
19. Минеральное волокно по п. 1, в котором указанное минеральное волокно содержит продукт волокнообразования от около 75 до около 79 мас. % диоксида кремния, от около 15 до около 20 мас. % оксида магния, от более 0 до около 10 мас. % оксида железа, измеренного в пересчете на FeO, и от более 0 до около 3 мас. % оксида алюминия.
2
3
20. Минеральное волокно по п. 1, в котором указанное минеральное волокно содержит продукт волокнообразования от около 75 до около 79 мас. % диоксида кремния, от около 15 до около 20 мас. % оксида магния, от более 0 до около 10 мас. % оксида железа, измеренного в пересчете на FeO, от более 0 до около 3 мас. % оксида алюминия и 1 мас. % или менее оксида кальция.
2
3
21. Минеральное волокно по п. 1, в котором указанное минеральное волокно содержит продукт волокнообразования от около 75 до около 79 мас. % диоксида кремния, от около 15 до около 20 мас. % оксида магния, от более 0 до около 10 мас. % оксида железа, измеренного в пересчете на FeO, от более 0 до около 3 мас. % оксида алюминия и, по существу, не содержит оксид щелочного металла.
2
3
22. Минеральное волокно по п. 1, в котором указанное минеральное волокно содержит продукт волокнообразования от около 75 до около 79 мас. % диоксида кремния, от около 15 до около 20 мас. % оксида магния, от 0 до около 10 мас. % оксида железа, измеренного в пересчете на FeO, от более 0 до около 3 мас. % оксида алюминия, 1 мас. % или менее оксида кальция и, по существу, не содержит оксид щелочного металла.
23. Минеральное волокно по п. 1, в котором указанный продукт волокнообразования дополнительно содержит модификатор вязкости.
24. Минеральное волокно по п. 23, в котором указанный модификатор вязкости выбран из группы, состоящей из оксидов щелочных металлов, карбида бора и их смесей.
25. Минеральное волокно по п. 24, в котором указанный модификатор вязкости содержит карбид бора.
2
3
26. Способ получения минерального волокна, который при 1400°С характеризуется усадкой 10% или менее, включающий образование расплава из ингредиентов, содержащих 70 или более мас. % диоксида кремния, оксид магния, от более 0 до около 10 мас. % оксида железа, измеренного в пересчете на FeO, и от более 0 до около 4 мас. % оксида алюминия; и
получение волокон из расплава.
2
3
27. Способ по п. 26, в котором указанный расплав ингредиентов содержит от около 72 до около 86 мас. % диоксида кремния, от около 12,5 до около 26,5 мас. % оксида магния, от более 0 до около 10 мас. % оксида железа, измеренного в пересчете на FeO, и от 0 до около 3 мас. % оксида алюминия.
28. Способ изоляции изделия, включающий размещение на, в, около или вокруг изделия термоизоляционного материала, причем указанный изоляционный материал содержит продукт волокнообразования по п. 1.
29. Изделие, содержащее минеральные волокна, включающее по меньшей мере одно из массы волокон, матов, иглопробивных матов, картонов, минеральных войлоков, литых форм, литых в вакууме форм или составов, причем указанное содержащее волокна изделие содержит продукт волокнообразования по п. 1.
2
3
30. Минеральное волокно, содержащее продукт волокнообразования от около 65 до около 86 мас. % диоксида кремния, от около 14 до около 35 мас. % оксида магния, от более 0 до около 10 мас. % оксида железа, измеренного в пересчете на FeO, и от более 0 до около 4 мас. % оксида алюминия, причем волокно характеризуется средним диаметром волокна 4 мкм и более, и причем указанное минеральное волокно при 1400°С характеризуется усадкой 5% или менее.